СПОСОБЫ ИЗГОТОВЛЕНИЯ РАСПУСКАЕМЫХ БУМАЖНЫХ ШНУРОВ И ЛЕНТ В ПРОЦЕССЕ ПУЛТРУЗИИ И СООТВЕТСТВУЮЩИЕ УСТРОЙСТВА ДЛЯ ИХ ОСУЩЕСТВЛЕНИЯ

1. Способ изготовления бумажной ленты, включающий этапы
изготовление множества бумажных полосок;
пропускание каждой из множества бумажных полосок через соответствующую первую головку для пултрузии шнура с образованием промежуточных шнуров;
пропускание каждого из промежуточных шнуров из соответствующей первой головки для пултрузии шнура через вторую головку для пултрузии шнура, причем промежуточные шнуры выходят из второй головки в практически некрученом состоянии, образуя некрученые шнуры; и
пропускание некрученых шнуров через головку для пултрузии ленты, причем некрученые шнуры образуют бумажную ленту.
2. Способ по п. 1, дополнительно включающий
уплотнение множества бумажных полосок посредством пропускание бумажных полосок через коническую часть первой головки для пултрузии шнура.
3. Способ по п. 1, дополнительно включающий
пропитывание некрученых шнуров посредством протягивания некрученых шнуров по верхней поверхности смоченного поливиниловым спиртом PVOH валика для пропитывания некрученых шнуров водорастворимым клеем на основе PVOH.
4. Способ по п. 3, в котором водорастворимый клей на основе PVOH включает по меньшей мере одно вещество из водорастворимого пластификатора и водоудерживающего вещества.
5. Способ по п. 4, в котором водорастворимый пластификатор включает полипропиленгликоль.
6. Способ по п. 4, в котором водоудерживающее вещество включает натриевую соль карбоксиметилцеллюлозы.
7. Способ по п. 3, дополнительно включающий:
нагревание некрученых шнуров после смачивания некрученых шнуров водорастворимым клеем на основе PVOH.
8. Способ по п. 1, дополнительно включающий:
пропускание некрученых шнуров из второй головки для пултрузии шнура через множество головок для пултрузии шнура.
9. Способ по п. 8, дополнительно включающий:
пропитывание некрученых шнуров посредством протягивания некрученых шнуров по верхней поверхности смоченного PVOH валика для пропитывания некрученых шнуров водорастворимым клеем на основе PVOH, причем клей на основе PVOH включает по меньшей мере одно вещество из водорастворимого пластификатора и водоудерживающего вещества.
10. Способ по п. 9, дополнительно включающий
нагревание некрученых шнуров, причем нагревание происходит, когда некрученые шнуры пропускаются через одну из множества головок для пултрузии шнура.
11. Способ по п. 1, дополнительно включающий
уплотнение некрученых шнуров посредством пропускания некрученых шнуров через коническую часть и часть постоянного сечения головки для пултрузии ленты.
12. Способ по п. 1, дополнительно включающий
направление некрученых шнуров через систему направляющих и уплотняющих валиков, причем система направляющих и уплотняющих валиков уплотняет и консолидирует некрученые шнуры перед пропусканием некрученых шнуров через головку для пултрузии ленты.
13. Способ по п. 1, дополнительно включающий
направление некрученых шнуров через направляющий рифленый валик, причем направляющий рифленый валик уплотняет и консолидирует некрученые шнуры перед пропусканием некрученых шнуров через головку для пултрузии ленты.
14. Способ по п. 1, дополнительно включающий
впрыскивание водорастворимого клея на основе PVOH для покрытия некрученых шнуров PVOH, причем впрыскивание осуществляют после пропускания некрученых шнуров в головку для пултрузии ленты, причем клей на основе PVOH включает по меньшей мере одно вещество из водорастворимого пластификатора и водоудерживающего вещества.
15. Способ по п. 14, дополнительно включающий
нагревание некрученых шнуров после впуска некрученых шнуров в коническую часть головки для пултрузии ленты.
16. Способ, включающий этапы
изготовление бумажной полоски из основного листа;
пропускание бумажной полоски через первую головку для пултрузии шнура с образованием промежуточного шнура; и
пропускание промежуточного шнура из первой головки для пултрузии шнура через вторую головку для пултрузии шнура, причем промежуточный шнур выходит из второй головки для пултрузии шнура в практически некрученом состоянии, образуя некрученый шнур.
17. Способ по п. 16, дополнительно включающий
уплотнение бумажной полоски посредством пропускания бумажной полоски через коническую часть первой головки для пултрузии шнура.
18. Способ по п. 17, дополнительно включающий
уплотнение промежуточного шнура посредством пропускания промежуточного шнура через коническую часть и часть постоянного сечения второй головки для пултрузии шнура.
19. Способ по п. 16, дополнительно включающий
измельчение целлюлозы, используемой для изготовления основного листа, перед изготовлением бумажной полоски, причем измельчение увеличивает предельную прочности бумажной полоски.
20. Способ по п. 19, дополнительно включающий
введение упрочняющей добавки в целлюлозу перед изготовлением основного листа.
21. Способ по п. 20, в котором упрочняющая добавка включает по меньшей мере одно вещество из крахмала и целлюлозного волокна.
22. Способ по п. 16, дополнительно включающий
продольное разрезание бумажной полоски на множество секций бумажной полоски перед изготовлением некрученого шнура, причем продольное разрезание увеличивает предельную прочность некрученого шнура.
23. Способ по п. 22, в котором продольное разрезание включает по меньшей мере одно действие из разделения на слои и перфорации бумажной полоски.
24. Способ по п. 16, дополнительно включающий
пропитывание некрученого шнура посредством протягивания некрученого шнура по верхней поверхности смоченного поливиниловым спиртом PVOH валика для пропитывания некрученого шнура водорастворимым клеем на основе PVOH.
25. Способ по п. 24, в котором водорастворимый клей на основе PVOH включает по меньшей мере одно вещество из водорастворимого пластификатора и водоудерживающего вещества.
26. Способ по п. 25, в котором водорастворимый пластификатор включает полипропиленгликоль.
27. Способ по п. 25, в котором водоудерживающее вещество включает натриевую соль карбоксиметилцеллюлозы.
28. Способ по п. 24, дополнительно включающий
нагревание некрученого шнура, причем нагревание упрощает активацию PVOH, нанесенного на некрученый шнур, и уплотнение некрученого шнура.
29. Способ по п. 16, дополнительно включающий
пропускание некрученого шнура из второй головки для пултрузии шнура через множество головок для пултрузии шнура, причем каждая головка из множества головок для пултрузии шнура имеет канал, причем канал имеет объем, который уменьшается при переходе от первой головки из множества головок для пултрузии шнура к каждой последующей головке для пултрузии шнура.
30. Способ по п. 29, дополнительно включающий
пропитывание некрученого шнура посредством протягивания некрученого шнура по верхней поверхности смоченного PVOH валика для пропитывания некрученого шнура водорастворимым клеем на основе PVOH, причем клей на основе PVOH включает по меньшей мере одно вещество из водорастворимого пластификатора и водоудерживающего вещества.
31. Способ по п. 30, дополнительно включающий
нагревание некрученого шнура для упрощения активации PVOH, нанесенного на некрученый шнур и уплотнения некрученого шнура, причем нагревание осуществляют, когда некрученый шнур пропускается через последнюю головку из множества головок для пултрузии шнура.
32. Способ по п. 16, дополнительно включающий
покрытие основного листа клеем, причем клей включает PVOH.
33. Способ по п. 32, дополнительно включающий
пропускание бумажной полоски, изготовленной из основного листа, покрытого клеем на основе PVOH, через увлажняющую систему перед пропусканием бумажной полоски через первую головку из множества головок для пултрузии шнура, причем увлажняющая система наносит жидкий раствор для активации PVOH.
34. Устройство для изготовления бумажной ленты, включающее
подающую бумажные полоски систему, выполненную с возможностью подачи множества бумажных полосок;
множество первого набора головок для пултрузии шнура, причем каждая из головок для пултрузии шнура первого набора имеет первый приемник, выполненный с возможностью приема множества бумажных полосок и уплотнения бумажных полосок в промежуточные шнуры;
вторую головку для пултрузии шнура, имеющую множество вторых приемников, выполненных с возможностью приема промежуточных шнуров и уплотнения промежуточных шнуров в некрученые шнуры; и
головку для пултрузии ленты, имеющую третий приемник, выполненный с возможностью приема и уплотнения некрученых шнуров в бумажную ленту.
35. Устройство по п. 34, в котором вторые приемники включают
впускную часть, имеющую коническую стенку, образующую конический объем, и впускное отверстие; и
выпускную часть, имеющую стенку постоянного сечения, образующую выпускной объем, и выпускное отверстие, причем промежуточные шнуры входят во вторые приемники через впускное отверстие и выходят из вторых приемников через выпускное отверстие.
36. Устройство по п. 34, в котором третий приемник включает
впускную часть, имеющую коническую стенку, образующую конический объем, и впускное отверстие; и
выпускную часть, имеющую стенку постоянного сечения, образующую выпускной объем, и выпускное отверстие, причем некрученые шнуры входят в третий приемник через впускное отверстие и выходят из третьего приемника через выпускное отверстие.
37. Устройство по п. 34, дополнительно включающее
множество вторых головок для пултрузии шнура, расположенных рядом друг с другом.
38. Устройство по п. 37, дополнительно включающее
пропиточный резервуар, расположенный рядом с первой головкой из множества вторых головок для пултрузии шнура, причем пропиточный резервуар выполнен с возможностью покрытия некрученых шнуров поливиниловым спиртом PVOH.
39. Устройство по п. 38, в котором пропиточный резервуар включает валик, причем валик выполнен с возможностью пропитывания некрученых шнуров водорастворимым клеем на основе PVOH, причем клей на основе PVOH включает по меньшей мере одно вещество из водорастворимого пластификатора и водоудерживающего вещества.
40. Устройство по п. 39, дополнительно включающее
нагревательное устройство, выполненное с возможностью нагревания по меньшей мере одной из множества вторых головок для пултрузии шнура, причем нагревание упрощает активацию PVOH, нанесенного на некрученые шнуры, и уплотнение некрученых шнуров.
41. Устройство по п. 34, дополнительно включающее
инжектор, выполненный с возможностью впрыскивания водорастворимого клея на основе PVOH, когда некрученые шнуры поступают в головку для пултрузии ленты.
42. Устройство по п. 34, дополнительно включающее
систему направляющих и уплотняющих валиков, выполненную с возможностью уплотнения и консолидации некрученых шнуров перед пропусканием некрученых шнуров через головку для пултрузии ленты.
43. Устройство по п. 34, дополнительно включающее
направляющий рифленый валик, выполненный с возможностью уплотнения и консолидации некрученых шнуров перед пропусканием некрученых шнуров через головку для пултрузии ленты.
44. Устройство по п. 34, дополнительно включающее:
систему для высушивания ленты, выполненную с возможностью нагревания бумажной ленты, выходящей из головки для пултрузии ленты.
45. Машина для изготовления ленты, включающая
подающую бумажные шнуры систему, выполненную с возможностью подачи множества бумажных шнуров; и
головку для пултрузии ленты, имеющую приемник, выполненный с возможностью приема и уплотнения бумажных шнуров для изготовления бумажной ленты.
46. Машина для изготовления ленты по п. 45, дополнительно включающая
систему направляющих и уплотняющих валиков, выполненную с возможностью уплотнения и консолидации бумажных шнуров перед пропусканием бумажных шнуров через головку для пултрузии ленты.
47. Машина для изготовления ленты по п. 46, дополнительно включающая
направляющий рифленый валик, выполненный с возможностью уплотнения и консолидации бумажных шнуров перед пропусканием бумажных шнуров через головку для пултрузии ленты.
48. Машина для изготовления ленты по п. 45, в которой бумажные шнуры представляют собой по меньшей мере один тип из крученых шнуров и некрученых шнуров.
49. Машина для изготовления ленты по п. 45, дополнительно включающая
систему для высушивания ленты, выполненную с возможностью нагревания бумажной ленты, выходящей из головки для пултрузии ленты; и
барабан, выполненный с возможностью намотки бумажной ленты для изготовления рулона ленты.